이 발명 의 구성 은 , 상기 역류 방지 젤 을 제조 하 는 단계 는 , 탱크 를 60 ℃ 로 예열 하 는 단계 ; 상기 예열 된 탱크 에 폴리올레핀 계 수지 를 투입 하 여 6 . 5 rpm 에서 15 분 동안 교반 하 며 베이스 오일 을 제조 하 는 단계 ; 상기 제조 된 베이스 오일 에 온도 감응 성 피복 이 구비 된 기능 성 실리카 1 ~ 10 중량 부 를 투입 하 여 7 rpm 에서 15 분 동안 교반 하 며 1 차 혼합 하 는 단계 ; 상기 1 차 혼합 이 완료 된 혼합물 을 7 rpm 에서 30 분 동안 교반 하 며 2 차 혼합 하 는 단계 ; 상기 2 차 혼합 이 완료 된 혼합물 을 밀링 기에 투입 하 여 7 rpm 에서 105 ~ 115 분 동안 교반 하 며 밀링 하 는 단계 ; 상기 밀링 이 완료 된 혼합물 내부 에 발생 한 기포 를 제거 하 기 위하 여 7 rpm 에서 65 분 동안 교반 하 며 진 공탈 포 하 는 단계 ; 및 포장 단계 를 포함 하 면 바람직 하 다 .